(57)【要約】　　　（修正有）【課題】振動時に残留応力解放による電線の破断を防止する溶接方法及び溶接端子を提供する。【解決手段】第１と第２端面に開口する貫通孔を形成した溶接端子本体４と、前記第１端面から突出すると共に前記貫通孔と連通する導入孔を有するスリーブ部３を有する溶接端子を準備する過程と、導体２を第２端面の開口端から前記スリーブ部３の連通孔の開口端近傍まで挿入する過程と、前記スリーブ部３の開口端近傍を塑性変形させ、当該スリーブ部３により導体２を把持させる工程と、少なくとも前記スリーブと溶接端子本体４の第１端面近傍を収容するように溶着金属をテルミット溶接して導体２及び溶接端子を母材に溶着する工程とを含む溶接方法を提供し、２つの端面に開口する貫通孔を形成した溶接端子本体４と、当該端面から突出すると共に前記貫通孔と連通する導入孔を有する２つ以上のスリーブ部３から構成される溶接端子及びその溶接方法。【選択図】　　図５
2004082140.tif 000002
【特許請求の範囲】
【請求項１】
電線と溶接端子を用いて溶接を行う工程において、
電線と溶接端子とを結合する工程と、
少なくとも前記電線と溶接端子の結合部が、溶着部に覆い隠されるように溶着する工程と、
を含むことを特徴とする溶接方法。
【請求項２】
上記溶接方法がテルミット溶接である請求項１に記載の溶接方法。
【請求項３】
２つの端面に開口する貫通孔を形成した溶接端子本体と、
第１の端面から突出するとともに、前記貫通孔と連通する導入孔を有するスリーブ部を有する溶接端子であって、
第２の端面の開口端近傍において開口端に向かって導入孔の直径が拡大している面取り部が形成されていることを特徴とする溶接端子。
【請求項４】
前記貫通孔が開口する溶接端子本体の両端面に、各１つのスリーブ部を有し、前記貫通孔と前記導入孔は直径が同一で同軸上に形成されていることを特徴とする溶接端子。
【請求項５】
前記溶接端子本体の両端面に形成された２つのスリーブ部は、長さが互いに異なることを特徴する請求項４に記載の溶接端子。
【請求項６】
前記２つのスリーブ部のうち少なくとも１つは、外部からの押圧力によって塑性変形して、導入孔に収容された導体を把持可能である請求項４又は５に記載の溶接端子。
【請求項７】
前記溶接端子本体は、平坦な側面を有することを特徴とする請求項４ないし６のいずれか１項に記載の溶接端子。
【請求項８】
前記各スリーブの少なくとも１つの導入孔の開口部近傍は、開口端に向かって導入孔の直径が拡大している面取り部が形成されていることを特徴とする請求項４ないし７のいずれか１項に記載の溶接端子。
【請求項９】
銅又は銅合金からなる前記請求項４ないし８のいずれか１項に記載の溶接端子。
【請求項１０】
第１と第２の端面に開口する貫通孔を形成した溶接端子本体と、前記第１の端面から突出するとともに、前記貫通孔と連通する導入孔を有するスリーブ部を有する溶接端子を準備する過程と、
導体を第２の端面の開口端から、前記スリーブ部の連通孔の開口端近傍まで挿入する過程と、
前記スリーブ部の開口端近傍を塑性変形させ、当該スリーブ部によって導体を把持させる工程と、
少なくとも前記スリーブと溶接端子本体の第１の端面近傍を収容するように溶着金属をテルミット溶接して導体及び溶接端子を母材に溶着する工程と、
を含むことを特徴とする溶接方法。
【請求項１１】
前記溶接端子を準備する過程は請求項３に記載の溶接端子を準備する過程である請求項１０に記載の溶接方法。
【請求項１２】
溶接端子本体の第２の端面近傍以外を全て収容するように溶着金属をテルミット溶接して導体及び溶接端子を母材に溶着することを特徴とする請求項１０又は１１に記載の溶接方法。
【請求項１３】
前記請求項４ないし９のいずれか１項に記載された溶接端子を用いて、導体と母材をテルミット溶接する方法であって、
導体を溶接端子の第１のスリーブ部の連通孔から、第２のスリーブ部の連通孔の開口端近傍まで挿入する過程と、
前記第２のスリーブ部の開口端近傍を塑性変形させ、当該第２のスリーブ部によって導体を把持させる工程と、
少なくとも前記第１のスリーブの開口端近傍を収容しないように溶着金属をテルミット溶接して導体及び溶接端子を母材に溶着する工程と、
を含むことを特徴とする溶接方法。
【請求項１４】
前記請求項８に記載された溶接端子を用い、前記面取り部が形成されたスリーブ部を収容しないように溶着金属をテルミット溶接して導体及び溶接端子を母材に溶着する請求項１３に記載の溶接方法。
【請求項１５】
前記スリーブ部の開口端近傍の塑性変形は、圧着手段により行う請求項１０ないし１４に記載の方法。
【請求項１６】
前記導体と少なくとも溶接端子の一部が絶縁物質で覆われる請求項１０ないし１５に記載の方法。
【請求項１７】
前記絶縁物質は熱収縮する請求項１６に記載の方法。
【発明の詳細な説明】
【０００１】
【発明の属する技術分野】
本発明は、母材と導体又は導体同士を溶接する方法に関し、特に、溶接端子を用いて導体の溶接端近傍の変形強度と振動強度を向上させるテルミット溶接方法及び当該溶接方法において使用することができる溶接端子に関するものである。
【０００２】
【従来の技術】
一例として鉄道用レールのボンド線の接続は一般にハンダ付けによる溶接、或いは、テルミット溶接などで行われているが、テルミット溶接は溶接部の接合強度が高く、高度な技能を必要とせずに所期の溶接性能を確保することができることから近年盛んに使用されるようになっている。
【０００３】
本発明が主に用いられるテルミット溶接とは、母材の表面近傍でアルミニウムと酸化銅（又は酸化鉄）の混合粉に点火して、その化学反応によって生じた熱によって銅（又は鉄）と母材の一部を溶融させて溶着を行うものである。
【０００４】
テルミット溶接の工程は、導体あるいは電線を溶接端子に固定し、溶接端子をテルミット溶接装置の所定の位置に配置し、これらを溶接箇所に位置付けた後に前記混合粉に点火して溶接を行うことからなる。前記電線の溶接端子への固定は、溶接端子に設けたスリーブを押圧変形させて内部に収容された導体を把持させることよって行なうのが一般的である。
【０００５】
以下に、母材と電線との溶接を例に、従来のテルミット溶接における電線端末と溶接端子の固定手順及び溶接端子のルツボへの挿入方法を図１及び図２に従って説明する。
【０００６】
図１は従来のテルミット溶接における電線端末を溶接端子に固定する工程を図示するものである。溶接端子は、第１と第２の端面に開口する貫通孔を形成した溶接端子本体４と、前記第１の端面から突出するとともに、前記貫通孔と連通する導入孔を有するスリーブ部３によって構成されており、溶接端子本体４及びスリーブ部３には電線１の導体部２を収容可能で、かつそれぞれの端面に開口した貫通孔が形成されている。
【０００７】
電線１の被覆を導体部２が露出するように除去し、導体部２を溶接端子のスリーブ部３から溶接端子本体４の方向に挿入し、導体部２が溶接端子本体４の外端面から５〜８ｍｍ程度突出した位置でスリーブ部３を圧着工具で押圧変形させて導体部２を固定する。
【０００８】
図２は前記の手順によって導体部２の端末を溶接端子のスリーブ部３に固定した電線をテルミット溶接装置５内に配置した様子を示す上面図である。図２に示すように、溶接端子本体４とスリーブ部３の境界面がテルミット溶接装置５の端面と同一平面内に位置するように、溶接端子本体４を前記溶接装置内に挿入してテルミット溶接を行う。したがって、溶接を行った後では、溶接端子本体４の大部分は溶接金属によって覆われて母材に溶接されているので外部からは見えないが、スリーブ部３は溶接部から外部に突出している。
【０００９】
上述の手順で溶接前に予め電線１を溶接端子のスリーブ部３に固定してから溶接端子本体４と母材を溶接する理由は、予め電線１を固定しておくことにより溶接時に電線の位置ずれ等を防止するなど、主に作業性の面における要求によるものである。
【００１０】
【発明が解決しようとする課題】
しかし、例えば鉄道用レール相互をワイヤ状の導体で連結して電気的接続を図るために、ワイヤ状の導体を母材であるレールにテルミット溶接した場合、車両が通過する際に前記スリーブ部は大きな機械荷重を受けることになる。これは、前記スリーブ部が、内部の導体を把持する固定部であると同時に導体から加わる外力を受ける部位に該当しており、更に、内部の導体を固定するため塑性変形を受けたために大きな残留応力が残っているためである。そして、電線が強固に固定されているために、振動による電線破断が生じ易い状態である（図３参照）。
【００１１】
【課題を解決するための手段】
そこで、発明者らは上記課題に鑑みて前記電線支持部の位置に着目し、導体を圧着するスリーブ部３の位置を従来の溶接端子の電線受入れ部の付近であるテルミット溶接部の外部から、溶接端子の電線出口付近つまりテルミット溶接部の溶着部９の内部に変更することによって上述の課題を解決することができることを発見した。つまり、電線の固定部を溶着箇所の内部に配置し、結果的に溶接端子に対して電線を固定した際の残留応力が残存する部位と、溶接完了後に電線からの機械的外力が加わる部位とを分別した。それにより、従来、電線破断が生じていた部位（図３参照）が固定されないので、電線の耐久性の向上が図ることができ、振動による電線破断の問題を解決した。
【００１２】
発明者らは多くの溶接試験と引張力試験、疲労試験に基づき、本発明に基づく溶接端子および／または溶接方法を使用することによって、従来と同等以上の溶接性能を維持したまま、電線の破断抜け及び端子抜けなどの異常が発生しないことを確認した。
【００１３】
具体的には、本発明の１実施形態によれば、電線を溶接端子を用いて溶接を行う工程において、
電線と溶接端子とを結合する工程と、
少なくとも前記電線と溶接端子の結合部が、溶着部に覆い隠されるように溶着する工程とを含むことを特徴とする溶接方法を提案する。
【００１４】
上述の方法では、導体と端子を結合した当該結合部が溶接金属内に収容されて結合部と溶着部が一体となる。結果的に、集中的に導体に加わる外力を受ける結合部が溶着部全体によって固定されるので、鉄道用レールで用いた場合に発生する変位による導線破断などの原因を緩和する働きを有する。
【００１５】
本発明の他の実施形態によれば、上記の溶接方法はテルミット溶接である。
【００１６】
導体と母体を溶接する溶融溶接法は、近年ではテルミット溶接法が主流であり仕上がり品質及び耐久性の面で高い信頼度を得ている。
【００１７】
本発明の更に他の実施形態によれば、第１及び第２の端面に開口する貫通孔を形成した溶接端子本体と、
前記第１の端面から突出するとともに、前記貫通孔と連通する導入孔を有するスリーブ部を有するテルミット溶接用端子であって、
前記第２の端面の導入孔開口端近傍に開口端に向かって導入孔の直径が拡大している面取り部が形成されていることを特徴とする溶接端子が提案される。
【００１８】
上述の実施形態によれば、溶接前後にかかわらず、第２の端面の貫通孔から、第１の端面のスリーブ部の貫通孔端部まで導体を挿入した際に第２の端面から露出している導体が溶接端子に対して変位した場合に、溶接端子本体が第２の端面の開口端位置で導体及び第２の端面の双方に発生する応力集中を緩和することができる。
【００１９】
本発明の更に他の実施形態によれば、上述の溶接端子は、前記貫通孔が開口する溶接端子本体の両端面に、各１つのスリーブ部を有し、前記貫通孔と前記導入孔は直径が同一で同軸上に形成されている。
【００２０】
上述の実施形態によれば、スリーブの一方の開口から他のスリーブの開口近傍まで導体を円滑に挿入することができる。
【００２１】
本発明の更に他の実施形態によれば、前記溶接端子本体の両端面に形成された２つのスリーブ部は、長さが互いに異なる。
【００２２】
上述の実施形態によれば、テルミット溶接の条件あるいは母材の形状等によって定まる溶接金属部の大きさ、あるいは、溶接金属から突出すべきスリーブの長さに応じて、長短いずれのスリーブを導体固定部とするか、あるいは、いずれのスリーブを突出させるかを適宜選択することができる。
【００２３】
本発明の更に他の実施形態によれば、前記２つのスリーブ部のうち少なくとも１つは、外部からの押圧力によって塑性変形して、導入孔に収容された導体を把持可能である。
【００２４】
上述の実施形態によれば、スリーブ部を外部から押圧して塑性変形させることによって導体を溶接端子に固定することができるので、迅速な固定動作が可能である。
【００２５】
本発明の更に他の実施形態によれば、前記溶接端子本体は、平坦な側面を有する。
【００２６】
上述の実施形態によれば、溶接端子本体と母材との接触面積を拡大することによって溶接強度を増大させることができる。
【００２７】
本発明の更に他の実施形態によれば、前記各スリーブの少なくとも１つの導入孔の開口部近傍は、開口端に向かって導入孔の直径が拡大している面取り部が形成されている。
【００２８】
上述の実施形態によれば、溶接の前後にかかわらず、導体が溶接端子に対して変位した場合に、スリーブの開口端位置で導体及びスリーブ双方に発生する応力集中を緩和することができる。
【００２９】
本発明の更に他の実施形態によれば、前記溶接端子は、銅又は銅合金からなる。
【００３０】
溶接端子の材料は、主としてテルミット溶接との親和性および塑性変形によって導体を把持させる際に必要になる塑性変形能力の観点から選択され、例えば、銅、銅合金、アルミニウム、アルミ合金、鋼材等を使用することができるが、中でも銅および銅合金が好適である。
【００３１】
本発明の更に他の実施形態によれば、第１と第２の端面に開口する貫通孔を形成した溶接端子本体と、
前記第１の端面から突出するとともに、前記貫通孔と連通する導入孔を有するスリーブ部を有する溶接端子を準備する過程と、
導体を第２の端面の開口端から、前記スリーブ部の連通孔の開口端近傍まで挿入する過程と、
前記スリーブ部の開口端近傍を塑性変形させ、当該スリーブ部によって導体を把持させる工程と、
少なくとも前記スリーブと溶接端子本体の第１の端面近傍を収容するように溶着金属をテルミット溶接して導体及び溶接端子を母材に溶着する工程と、
を含むことを特徴とする溶接方法が提案される。
【００３２】
当該溶接方法によれば、テルミット溶接によってスリーブ部は溶着金属内に収容されるので、振動時に導体から加えられる外力がスリーブ部に直接加えられることが無いので、スリーブ部に疲労破壊等を生じることはなく、従来方法に比較して溶接の耐久性が格段に向上する。
【００３３】
本発明の他の実施形態によれば、当該溶接方法に用いられる溶接端子は、
第１及び第２の端面に開口する貫通孔を形成した溶接端子本体と、
前記第１の端面から突出するとともに、前記貫通孔と連通する導入孔を有するスリーブ部を有するテルミット溶接用端子であって、
前記第２の端面の導入孔開口端近傍に開口端に向かって導入孔の直径が拡大している面取り部が形成されている。
【００３４】
上述の実施形態によれば、導体部が挿入されている端部開口端の内表面に面取り部が形成されているために、振動等の外力によって導体が端面開口部に対して変位が生じても前記開口端部位置に発生する応力集中が緩和され、結果的に耐久性が向上する。
【００３５】
本発明の他の実施形態によれば、溶接端子本体の第２の端面近傍以外を全て収容するように溶着金属をテルミット溶接して導体及び溶接端子を母材に溶着する。
【００３６】
当該方法によれば、導体が挿入された溶接端子の第２の端面近傍以外は全て溶着金属に収容されるので、極めて強固で耐久性の高い溶接を実現することができる。
【００３７】
本発明の更に他の実施形態によれば、本発明による上述の溶接端子のいずれかを用いて、導体と母材をテルミット溶接する方法であって、
導体を溶接端子の第１のスリーブ部の連通孔から、第２のスリーブ部の連通孔の開口端近傍まで挿入する過程と、
前記第２のスリーブ部の開口端近傍を塑性変形させ、当該第２のスリーブ部によって導体を把持させる工程と、
少なくとも前記第１のスリーブの開口端近傍を収容しないように溶着金属をテルミット溶接して導体及び溶接端子を母材に溶着する工程と、
を含むことを特徴とする溶接方法が提案される。
【００３８】
当該溶接方法によれば、内部の導体を把持するように塑性変形させた第２のスリーブ部はテルミット溶接によって溶着金属内に埋もれ、それとは異なる第１のスリーブが溶着金属から外部に突出しているので、塑性変形による残留応力が発生する部位と、導体を通じて振動時の外力を受ける部位とは異なることになる。したがって、溶接後の振動及び外力の作用に対して優れた耐力を有する溶接を実現することができる。
【００３９】
本発明の更に他の実施形態によれば、特に、スリーブの開口端の内表面に面取り部が形成されたスリーブ部を収容しないように溶着金属をテルミット溶接して導体及び溶接端子を母材に溶着する。
【００４０】
上記の溶接方法によれば、導体が挿入されているスリーブ部の端部の内表面には面取り部が形成されているために、振動等の外力によって導体がスリーブに対して変位を生じるときにもスリーブ部先端部位置に発生する応力集中が緩和され、結果的に耐久性が向上する。
【００４１】
本発明の更に他の実施形態によれば、前記第２のスリーブ部の開口端近傍の塑性変形は、圧着手段により行う。
【００４２】
導体の先端をスリーブ部に固定する手段は、圧着以外にも、溶接、特定の固定器具を使用する方法等があるが、ペンチ状の圧着器具を用いてスリーブ部を押しつぶす方法が最も簡便である。
【００４３】
本発明の更に他の実施形態によれば、前記導体と少なくとも溶接端子の一部、例えば、前記第１スリーブ部の近傍が絶縁物質で覆われる。
【００４４】
導体部とスリーブ部が絶縁物質によって覆われることにより外観上好ましく、さらに、外的な衝撃や雨などに起因する酸化及び電気的保護を達成することができる。
【００４５】
本発明の更に他の実施形態によれば、前記絶縁物質は熱収縮する。
【００４６】
上述の実施形態によれば、前記絶縁物質が熱収縮するチューブ形状の材料を選定すれば、溶接工程後に導線部及びスリーブ部を前記チューブで覆った後に熱処理を施せば、導線部とスリーブ部に簡単に密着固定することができる。
【００４７】
本発明の上記以外の特徴と効果については、以下に記載する発明の実施形態の説明によって明らかにする。
【００４８】
【実施形態】
以下に、母材と電線との溶接を例に本発明によるテルミット溶接の工程の実施形態１を図３及び図４を利用して説明する。
【００４９】
図４は本発明によるテルミット溶接における電線と溶接端子を固定するための端末処理を行う過程を説明した上面図である。前記従来技術において記載された、第１と第２の端面に開口する貫通孔を形成した溶接端子本体と、前記第１の端面から突出するとともに、前記貫通孔と連通する導入孔を有するスリーブ部を有する溶接端子を用いて、電線１の被覆を除去して導体部２を露出させ、図４のように導体部２を第２の端面の開口端から、前記スリーブの連通孔の開口端近傍まで挿入する。導体先端部がスリーブの外端面からある程度突出するような位置でスリーブ部３を圧着工具で押圧変形させて導体部２を固定する。さらに好適には、導体１の導入孔近傍が面取りされていれば導体２の変位に対して応力集中に柔軟に対応できる（図４の７の位置を参照）。
尚、前記導体２は溶接端子貫通孔内部の内表面と自由間隔を有することによりある程度の自由状態を保つことができる。
【００５０】
図５は前記手順によって導体部２の端末を溶接端子のスリーブ部３に固定した電線をテルミット溶接装置内に配置した様子を示す上面図である。図５に示すようにスリーブ部３及び少なくとも端子本体４の第１の端面近傍を収容するように前記溶接装置内に挿入してテルミット溶接を行う。したがって、溶接を行った後では、溶接本体４の大部分及びスリーブ部３は溶接金属に覆われて母材に溶接されているので外部からは見えない（図６参照）。
【００５１】
当該溶接方法によれば、テルミット溶接によってスリーブ部は溶着金属内に収容されているので、作業性も従来に劣らず、かつ電線の固定箇所が溶接部の一箇所のみとなり、電線の変位が大きい導入孔側では電線は比較的自由な状態を保つ。
【００５２】
さらに、第１実施形態を第２の端面がテルミット溶接装置の端面とほぼ同一平面内に位置するように溶接端子本体の第２の端面近傍まで全て収容するように溶着金属をテルミット溶接して導体及び溶接端子を母材に溶着すれば、導体が挿入された第２の端面近傍以外は全て溶着金属に収容されるので、極めて強固で耐久性の高い溶接方法を実現することができる。
【００５３】
以下に、図７の本発明によるテルミット溶接端子の実施形態を説明する。
【００５４】
図７は本発明の１つの実施形態によるテルミット溶接端子の斜視図である。前記溶接端子は、２つの端面に開口する貫通孔を形成した溶接端子本体４と、当該端面から突出するとともに、前記貫通孔と連通する導入孔を有する２つ以上のスリーブ部３及び３’から構成されている。
【００５５】
上述の溶接端子は、さらに、前記貫通孔が開口する溶接端子本体４の両端面に、各１つのスリーブ部３及び３’を有し、前記貫通孔と前記導入孔は直径が同一で同軸上に形成されていてもよい。
【００５６】
前記溶接端子本体４の両端面に形成された２つのスリーブ部３及び３’は長さは互いに異なっていてもよい。
【００５７】
前記２つ以上のスリーブ部のうち少なくとも１つは、外部からの押圧力によって塑性変形して、導入孔に収容された導体を把持可能であってもよい。
【００５８】
前記溶接端子本体は、平坦な側面を有していてもよい。
【００５９】
前記各スリーブの少なくとも１つの導入孔の開口部近傍は、開口端に向かって導入孔の直径が拡大している面取り部が形成されていてもよい。これにより電線が強固に固定されずに電線変位に対して動きが自由になるため、より一層の電線破断の防止に役立つ。
【００６０】
上記の溶接端子は、銅又は銅合金から構成されていてもよい。
【００６１】
以下に、母材と電線との溶接を例に、本発明による上述のようなテルミット溶接用端子を用いたテルミット溶接の工程の実施形態２を利用して説明する。
【００６２】
図７に示した、本発明による上述のようなテルミット溶接用端子のいずれかを用いて、電線１の被覆を導体部２が露出するよう除去し、導体部２を第１のスリーブ３の連通孔から、第２のスリーブ３’の連通孔の開口端近傍まで挿入する。適当な位置でスリーブ部３’を圧着工具で押圧変形させて導体部２を固定する。
【００６３】
前記手順によって導体部２の端末を溶接端子のスリーブ部に固定した電線をテルミット溶接装置内に配置する。このとき、少なくとも前記第１のスリーブ３の開口端近傍は前記溶接装置内に収容しない状態で配置される。そして、溶着金属を第２のスリーブ３’と共にテルミット溶接して導体及び溶接端子を母材に溶着させる（図８を参照）。
【００６４】
この溶接方法によれば、内部の導体を把持するように塑性変形させた第２のスリーブ部３’はテルミット溶接によって溶着金属内に埋もれ、もう一方の第１のスリーブは溶着金属から外部に突出しているので、当該突出部分に図８の被覆６を施すことで外観上も好ましい状態で電線の固定ができる。
【００６５】
スリーブの開口端の内表面に面取り部を形成し、このスリーブを収容しないように溶着金属をテルミット溶接して導体及び母体を溶着してもよい。
【００６６】
前記第２のスリーブ部の開口端近傍の塑性変形は圧着手段により行うものであってもよい。
【００６７】
前記導体と前記第１スリーブ部の近傍は絶縁物質で覆われていてもよく、前記絶縁物質は熱収縮するものであってもよい。
【００６８】
以上、本発明の好適な実施例について図面を参照して具体的に説明したが、図面および上記の説明は例示であり、本発明はこれらの実施例に限定されるものではない。
【００６９】
【発明の効果】
以上説明したように、本発明による電線と母材及び電線同士のテルミット溶接において、端子圧縮部の振動強度が著しく向上し、圧着によって一時的に低下した圧着部の電線強度をこの箇所を溶接部と同時に溶接することによりほぼ電線の実体強度まで回復することが確認された。
【図面の簡単な説明】
【図１】従来のテルミット溶接における電線と溶接端子の端末処理の上面図。
【図２】従来のテルミット溶接における溶接装置に端子を挿入した上面図。
【図３】従来のテルミット溶接における電線の変位に起因する電線破断の様態図。
【図４】本発明によるテルミット溶接における溶接端子の端末処理の上面図。
【図５】本発明によるテルミット溶接における溶接装置に端子を挿入した上面図。
【図６】本発明によるテルミット溶接後の概観図。
【図７】本発明によるテルミット溶接用溶接端子の斜視図。
【図８】本発明によるテルミット溶接用溶接端子を用いたテルミット溶接後の概観図。
【符号の説明】
１・・・電線
２・・・導体部
３及び３’・・・第１及び第２スリーブ部
４・・・溶接端子本体
５・・・テルミット溶接装置
６・・・被覆
７・・・面取り部
９・・・溶着部
【図１】
2004082140.tif 000003
【図２】
2004082140.tif 000004
【図３】
2004082140.tif 000005
【図４】
2004082140.tif 000006
【図５】
2004082140.tif 000007
【図６】
2004082140.tif 000008
【図７】
2004082140.tif 000009
【図８】
2004082140.tif 000010